(57)【要約】【課題】表面に銅層が形成された白金粒子を少なくとも含む触媒を、外部電源を用いることなく、容易に量産できる触媒の製造方法およびその製造装置を提供する。【解決手段】白金粒子の表面、または導電性担体に担持された前記白金粒子の表面に銅層を析出する工程を少なくとも含む触媒の製造方法であって、銅層を析出する工程は、銅イオンを含む第１の酸水溶液を白金粒子または前記導電性担体で懸濁させた懸濁液Ａを、第１の銅材１９の少なくとも一部を浸漬させた銅イオンを含む第２の酸水溶液Ｂが収容された銅析出槽１５に導入して攪拌することにより、白金粒子の表面に銅層を析出させるものであり、銅析出槽１５への懸濁液Ａの導入の際に、第２の銅材である粒状銅片１３が内部に配置された筒状カラム１２内に懸濁液Ａを通過させることにより、少なくとも一部の前記白金粒子の表面に前記銅層を析出させながら前記銅析出槽１５に懸濁液Ａを導入する。【選択図】図１
2012240004.tif 000002
【特許請求の範囲】
【請求項１】
白金粒子の表面、または導電性担体に担持された白金粒子の表面に銅層を析出する工程を少なくとも含む触媒の製造方法であって、
前記銅層を析出する工程は、銅イオンを含む第１の酸水溶液を前記白金粒子または前記導電性担体で懸濁した懸濁液を、第１の銅材の少なくとも一部を浸漬させた銅イオンを含む第２の酸水溶液が収容された銅析出槽に導入して攪拌することにより、前記白金粒子の表面に前記銅層を析出させるものであり、
前記銅析出槽への懸濁液の導入の際に、第２の銅材が内部に配置された筒状カラム内に前記懸濁液を通過させることにより、少なくとも一部の前記白金粒子の表面に前記銅層を析出させながら前記銅析出槽に前記懸濁液を導入することを特徴とする触媒の製造方法。
【請求項２】
前記第２の銅材に、複数の粒状銅片または銅メッシュを積層した積層体を用いることを特徴とする請求項１に記載の触媒の製造方法。
【請求項３】
前記筒状カラムの内壁部が銅または銅合金からなるカラムを用いることを特徴とする請求項１または２に記載の触媒の製造方法。
【請求項４】
白金粒子の表面、または導電性担体に担持された白金粒子の表面に銅層を被覆するための触媒の製造装置であって、
銅イオンを含む第１の酸水溶液を前記白金粒子または前記導電性担体で懸濁した懸濁液と、第１の銅材を浸漬させた銅イオンを含む第２の酸水溶液とを収容し、前記白金粒子の表面に前記銅層を析出させる銅析出槽を備えており、
該銅析出槽の上方には、前記懸濁液が前記銅析出槽に導入可能なように筒状カラムが配置されており、該筒状カラムの内部には、前記懸濁液が通過可能なように、第２の銅材が配置されていることを特徴とする触媒の製造装置。
【請求項５】
前記第２の銅材は、複数の粒状銅片または銅メッシュを積層した積層体であることを特徴とする請求項４に記載の触媒の製造装置。
【請求項６】
前記筒状カラムの内壁部が銅または銅合金からなることを特徴とする請求項４または５に記載の触媒の製造装置。
【発明の詳細な説明】
【技術分野】
【０００１】
本発明は、白金粒子及び白金粒子を担持した導電性担体からなる触媒の製造方法およびその製造装置に係り、白金粒子の表面に前処理として銅層を形成するに好適な触媒の製造方法およびその製造装置に関する。
【背景技術】
【０００２】
従来から、めっき、物理蒸着（ＰＶＤ）、化学蒸着（ＣＶＤ）などの表面処理は、一般的に、粒子などの基材表面を異種材料で被覆することにより、基材の性質を維持したまま、基材表面の性質のみを改質するために行われることがある。一方、この種の表面処理は、被覆材となる高価な金属材料の使用量の低減、利用率の向上、あるいは、特性劣化の抑制のために利用される。
【０００３】
例えば、燃料電池用電極には、粒状カーボンなどの導電性担体に白金粒子を担持させたものを触媒として用い、酸素センサなどには、白金粒子そのものが触媒として用いられる。このような白金粒子は、白金または白金合金からなる、数ナノメートルの粒子である。このような触媒は、白金粒子の表面およびその近傍が触媒として機能するため、高価な白金または白金合金の利用率の向上（使用量の低減）が望まれている。
【０００４】
さらに、燃料電池使用環境下において、このような触媒を用いた場合には、白金粒子が酸化、溶出し、再析出により粗大化することがあり、電池性能が低下することが知られている。そのため、白金粒子の表面の一部に薄い金層を形成し（白金粒子の表面に金を修飾し）、白金粒子の酸化、溶出を抑制する技術が提案されている。
【０００５】
例えば、（１）白金粒子を電極（作用極）上に固定し、この電極を窒素雰囲気中で、硫酸銅水溶液に浸漬し、電極に適切な還元電位を印加することにより、銅の単原子層を白金粒子の表面に析出させて銅被覆白金粒子を製造し、（２）銅被覆白金粒子を含む電極を精製水で濯ぎ、溶液内に存在する銅イオンを除去し、（３）銅被覆白金粒子を含む電極を、ＨＡｕＣｌ４水溶液に浸漬することにより、単原子層の銅を金に置換する触媒の製造技術が提案されている（例えば特許文献１参照）。
【０００６】
このように、特許文献１に記載の装置によれば、アンダーポテンシャルディポジション（ＵＰＤ）法を用いて、白金粒子表面を銅単原子層で被覆し、この銅単原子層を金でガルバニック置換することにより、白金粒子の表面に金が修飾された触媒を得ることができる。
【先行技術文献】
【特許文献】
【０００７】
【特許文献１】特表２００９−５１０７０５号公報
【発明の概要】
【発明が解決しようとする課題】
【０００８】
ここで、特許文献１に示すように、白金粒子の表面に金が修飾された触媒を得る前段階として、ＵＰＤ法を用いた白金粒子表面への銅単原子層（銅層）の析出は、通常、被覆すべき銅イオンを含む溶液中に、粒子が固定された作用極（ＷＥ）、さらには、この作用極に対する対極（ＣＥ）及び参照極（ＲＥ）を浸漬し、外部電源を用いて作用極を所定の電位に保持することにより行われる。
【０００９】
しかしながら、特許文献１に示すような装置では外部電源を用いるため装置が大型化し、この外部電源で、参照極に対する作用極の電位を調整せねばならず、その作業は煩雑である。さらには、作用極の表面に白金粒子を塗布し、これを固定しなければならず、触媒の量産には適さない。このような結果、金が表面に修飾された白金粒子の前段階において、白金粒子の表面に銅層を少なくとも含む触媒を容易に量産することができない。
【００１０】
本発明は、このような課題に鑑みてなされたものであって、その目的とするところは、表面に銅層が形成された白金粒子を少なくとも含む触媒を、外部電源を用いることなく、容易に量産できる触媒の製造方法およびその製造装置を提供することにある。
【課題を解決するための手段】
【００１１】
発明者らは、鋭意検討を重ねた結果、以下の新たな知見を得た。具体的には、銅イオンを含む平衡状態の酸水溶液中に銅材（電極）の少なくとも一部を浸漬すると、銅材の電位は、その場所によらず銅の標準電極電位（約０．３５Ｖ）に等しくなる。この銅材と白金粒子（または白金粒子が担持された導電性担体）とを接触させると、この白金粒子の電位は、銅材と同電位となる。この状態で白金粒子と酸水溶液とを接触させると、ほぼ瞬間的にＵＰＤが起こり、白金粒子の表面に１原子層分の銅層が被覆される。このように、酸水溶液と接触している銅材そのものが、外部電源無しに、０．３５Ｖの電源として機能するとの新たな知見を得た。
【００１２】
本発明は、発明者らの新たな知見に基づくものであり、本発明に係る触媒の製造方法は、白金粒子の表面、または導電性担体に担持された白金粒子の表面に銅層を析出する工程を少なくとも含む触媒の製造方法であって、前記銅層を析出する工程は、銅イオンを含む第１の酸水溶液を前記白金粒子または前記導電性担体で懸濁した懸濁液を、第１の銅材の少なくとも一部を浸漬させた銅イオンを含む第２の酸水溶液が収容された銅析出槽に導入して攪拌することにより、前記白金粒子の表面に前記銅層を析出させるものであり、前記銅析出槽への懸濁液の導入の際に、第２の銅材が内部に配置された筒状カラム内に前記懸濁液を通過させることにより、少なくとも一部の前記白金粒子の表面に前記銅層を析出させながら前記銅析出槽に前記懸濁液を導入する。
【００１３】
本発明によれば、懸濁液を銅析出槽内に導入する際に、銅イオンを含む第１の酸水溶液を、白金粒子または導電性担体で懸濁した（分散した）懸濁液を、筒状カラム内部に通過させる。これにより、懸濁液に含まれる白金粒子または導電性担体が、銅イオンを含む第１の酸水溶液中において銅材に接触する。
【００１４】
このときに、第１の酸水溶液に接触した第２の銅材は、銅の標準電極電位（約０．３５Ｖ）に等しくなり、さらに第２の銅材に接触した白金粒子（または導電性担体を介した白金粒子）の電位は、第２の銅材と同じ電位になる。この状態において、白金粒子は第１の酸水溶液中に存在するので、白金粒子と第１の酸水溶液とが接触している。このような結果、ほぼ瞬間的にＵＰＤが起こり、外部電源なしで、少なくとも一部の白金粒子の表面に１原子層分の銅層（銅単原子層）が析出することになる。
【００１５】
すなわち、外部電源なしで、第２の銅材（銅電極）の表面では、酸化反応としてＣｕの溶解反応（Ｃｕ→Ｃｕ2+＋２ｅ-）が起こり、一部の白金粒子の表面では、第１の酸水溶液のＣｕイオンからＣｕの析出反応（Ｐｔ＋Ｃｕ2+＋２ｅ-→Ｃｕ−Ｐｔ）が起こる。
【００１６】
そして、筒状カラムを通過した、銅層が析出した一部の白金粒子を含む懸濁液を、銅析出槽内に導入して攪拌することにより、上述した同様の現象が起こり、全ての白金粒子に銅層が被覆された白金粒子またはこれを担持した導電性担体を得ることができる。
【００１７】
このようにして、懸濁液を銅析出槽内に導入する際に、カラム内に懸濁液を通過させ、一部の白金粒子の表面に、銅層を析出させるので、銅析出槽内では、全ての白金粒子の表面に対して銅層を析出させなくてもよい。この結果、銅析出槽内においても、外部電源なしに、より短時間に、銅層が被覆された白金粒子、またはこれを担持した導電性担体を容易に量産することができる。
【００１８】
そして、このようにして得られた銅層が被覆された白金粒子またはこれを担持した導電性担体を含む懸濁液に、金イオンを含む金水溶液に混合する。これにより、前記懸濁液に含まれる白金粒子の銅層の銅を、ガルバニック置換法により、前記金水溶液の金に置換し、この結果として、表面に金が修飾された白金粒子を少なくとも含む触媒を得ることができる。
【００１９】
ここで、本発明でいう、白金粒子とは、白金原子を主材として含有した粒子であり、白金またはその合金からなる粒子である。また、第１および第２の銅材とは、銅電極として作用する（銅がイオン化する）材料からなる部材であり、銅またはその合金からなる部材である。また、本発明でいう触媒とは、白金粒子のみからなる触媒、または白金粒子が担持された導電性担体からなる触媒をいい、白金粒子を少なくとも含むものをいう。
【００２０】
第１および第２の銅材は、例えば板、棒、細線、メッシュ等を用いてもよい。しかしながらより好ましい態様としては、前記第２の銅材に、複数の粒状銅片または銅メッシュを積層した積層体を用いる。この態様によれば、懸濁液中の白金粒子の第２の銅材への接触頻度を高めることができ、銅析出槽内において、より短時間に銅単原子層を白金粒子の表面に被覆することができる。
【００２１】
また、筒状カラムは、懸濁液が通過可能なように両端が開口し、第２の銅材が収容可能となった筒状体であれば特に限定されるものではなく、例えば、チューブ、円筒状の配管、上下に開口を有した断面が矩形状筒体などを挙げることができ、その材質は、第１の酸水溶液により溶解せず、形状を保持することができる材質であれば、例えば、ＰＴＦＥなどのフッ素系樹脂などであってもよい。しかしながら、より好ましい態様としては、前記筒状カラムの内壁部が銅または銅合金からなるカラムを用いる。この態様によれば、第２の銅材ばかりでなく、カラムに懸濁液中の白金粒子（または導電性担体）を接触させることができ、より効率的に銅単原子層を白金粒子の表面に被覆することができる。
【００２２】
また、本発明として、上述した触媒の製造方法を好適に行うための触媒の製造装置をも開示する。本発明に係る触媒の製造装置は、白金粒子の表面、または導電性担体に担持された白金粒子の表面に銅層を被覆するための触媒の製造装置であって、銅イオンを含む第１の酸水溶液を前記白金粒子または前記導電性担体で懸濁した懸濁液と、第１の銅材を浸漬させた銅イオンを含む第２の酸水溶液とを収容し、前記白金粒子の表面に前記銅層を析出させる銅析出槽を備えており、該銅析出槽の上方には、前記懸濁液が前記銅析出槽に導入可能なように配置された筒状カラムが配置されており、該筒状カラムの内部には、前記懸濁液が通過可能なように、第２の銅材が配置されていることを特徴とする。
【００２３】
本発明によれば、銅析出槽への懸濁液の導入の際に、第２の銅材が内部に配置された筒状カラム内に懸濁液を通過させることにより、少なくとも一部の白金粒子の表面に銅層を析出させながら前記銅析出槽に導入することができる。これにより、外部電源なしに、より短時間に、銅析出槽内で、銅層が被覆された白金粒子、またはこれを担持した導電性担体を容易に量産することができる。
【００２４】
さらに、好ましい態様としては、前記第２の銅材は、複数の粒状銅片または銅メッシュを積層した積層体であり、前記筒状カラムの内壁部が銅または銅合金からなるカラムである。このようにして、筒状カラム内において懸濁液中の白金粒子（または導電性担体）の接触頻度を高め、より効率的に銅単原子層を白金粒子の表面に被覆することができる。
【発明の効果】
【００２５】
本発明によれば、表面に銅層が形成された白金粒子を少なくとも含む触媒を、外部電源を用いることなく、容易に量産できる。
【図面の簡単な説明】
【００２６】
【図１】本発明の第１実施形態に係る触媒の製造装置の模式的概略図。
【図２】図１に示す製造装置により製造される触媒の状態を説明するための模式的断面図であり、（ａ）は、白金粒子を担持したカーボンの断面図であり、（ｂ）は、（ａ）の白金粒子に銅層（銅単原子層）が被覆された状態を示した断面図。
【図３】本発明の第２実施形態に係る触媒の製造装置の模式的概略図。
【図４】実施例１〜３および参考例１にかかる触媒の製造方法を説明するための図。
【図５】実施例１〜３および参考例１にかかる白金粒子の表面への銅層の析出を確認する方法を説明するための図。
【図６】実施例１〜３および参考例１にかかる白金触媒表面の銅層の析出完了時間を確認した結果を示した図。
【発明を実施するための形態】
【００２７】
以下の本実施形態に係る酸素センサの製造方法を実施形態について説明する。
【００２８】
〔第１実施形態〕
図１は、本発明の第１実施形態に係る触媒の製造装置の模式的概略図である。図２は、図１に示す製造装置により製造される触媒の状態を説明するための模式的断面図であり、（ａ）は、白金粒子を担持したカーボンの断面図であり、（ｂ）は、（ａ）の白金粒子に銅層（銅単原子層）が被覆された状態を示した断面図である。
【００２９】
図１に示すように、本実施形態に係る触媒の製造装置（銅層被覆装置）１Ａは、筒状カラム１２と、銅析出槽１５とを少なくとも備えている。銅析出槽１５は、銅イオンを含む第１の酸水溶液を白金粒子または前記導電性担体で懸濁した懸濁液Ａと、第１の銅材（銅電極）１９を浸漬させた銅イオンを含む第２の酸水溶液Ｂとを収容し、白金粒子の表面に銅層を析出させるための槽である。
【００３０】
具体的には、銅析出槽１５は、上部に開口を有しており、銅析出槽１５の内部には、平板状の第１の銅材１９が収容されている。第１の銅材１９は、銅イオンを含む第２の酸水溶液Ｂに浸漬されている。さらに、銅析出槽１５の内部には、第２の酸水溶液Ｂと、後述するように筒状カラム１２を通過して銅析出槽１５に導入される懸濁液Ａとを攪拌するための攪拌器１８が配置されている。
【００３１】
銅析出槽１５の上方には、懸濁液Ａが銅析出槽１５に導入可能に配置された筒状カラム１２が設けられている。筒状カラム１２は、銅析出槽１５に取り付け具等（図示せず）を介して取り付けられている。
【００３２】
筒状カラム１２は、ＰＴＦＥなどからなる樹脂製のカラムであり、上下端部には、懸濁液Ａが通過可能な開口が形成されている。筒状カラム１２の内部には、懸濁液Ａが通過可能なように、第２の銅材（銅電極）が配置されている。具体的には、本実施形態では、第２の銅材は、複数の粒状銅片１３，１３…であり、これら粒状銅片１３，１３…が筒状カラム１２の内部に充填されている。なお、筒状カラム１２の底部には、これら粒状銅片１３，１３…を内部で保持するための網目状部材１４が、開口を覆うように取り付けられている。
【００３３】
ここで、懸濁液Ａを構成する銅イオンを含む第１の酸水溶液と、銅析出槽１５に収容された第２の酸水溶液Ｂとしては、白金粒子にＵＰＤが可能な酸溶液であり、これらの酸溶液には、白金粒子の白金または白金合金を被毒しない限りにおいては、銅イオン、酸および水以外の成分がさらに含まれていてもよい。他の成分としては、例えば可溶性の銅塩に由来する陰イオン、還元性の弱い有機溶媒（例えば、高級アルコール類）などがさらに含まれていてもよい。また、酸水溶液は、溶存酸素を取り除くため、反応中または反応前に充分に不活性ガス（例えば、窒素ガスやアルゴンガス）でバブリングすることが好ましい。
【００３４】
第１および第２の酸水溶液は、可溶性の銅塩を酸水溶液に溶解させることにより得られる。可溶性の銅塩として、例えば、硫酸銅（ＣｕＳＯ４）、塩化銅（ＣｕＣｌ２）、酢酸銅（Ｃｕ２（ＣＨ３ＣＯＯ）４）、硝酸銅（Ｃｕ（ＮＯ３）２）などを挙げることができる。
【００３５】
ここで、第１および第２の酸水溶液中の銅イオンの濃度は、特に限定されるものではなく、目的に応じて最適な濃度を選択することができる。本実施形態では、ＵＰＤにより白金粒子の表面に銅が析出した分だけ、後述する第１および第２の銅材から銅が溶出する。そのため、銅イオン濃度がμＭレベルでも反応は進む。しかしながら、工業的には反応を速やかに進めることが好ましく、その場合には、銅イオン濃度は、１ｍＭ以上であることが好ましい。一方、銅イオン濃度が過剰になると、溶質が析出し易くなる。従って、銅イオン濃度は、飽和濃度以下であることが好ましく、さらに好ましくは、飽和濃度の９０％以下である。
【００３６】
水溶液中に含まれる酸は、Ｃｕを溶解可能なものであれば、特に限定されるものではなく、このような酸として、例えば、硝酸、硫酸、過塩素酸、塩酸、またはホウ酸などを挙げることができ、Ｃｕ塩と酸との組合せは、特に限定されるものではなく、目的に応じて任意に選択することができる。
【００３７】
さらに、酸水溶液のｐＨが大きくなり過ぎると、一般的に、後述する銅材を所定の電位にするのが困難となる。また、水溶液中のｐＨが大きくなるほど、反応速度が低下する。従って、このような観点から、水溶液のｐＨは、４以下であることが好ましい。一方、ｐＨが小さくなり過ぎると、導電性担体（例えばカーボン）の表面を酸化させる場合がある。従って、水溶液のｐＨは、１以上が好ましい。
【００３８】
触媒を構成する白金粒子、または触媒を構成する導電性担体に担持された白金粒子は、白金原子を主材として含有した白金または白金合金からなる粒子である、ここで、白金合金として、例えば、ＰｔＦｅ合金、ＰｔＭｏ合金、ＰｔＣｕ合金、ＰｔＲｕ合金、ＰｔＳｎ合金、ＰｔＷ合金、ＰｔＣｏ合金、ＰｔＮｉ合金、ＰｔＩｒ合金、ＰｔＡｕ合金などを挙げることができ、触媒として作用することができる白金合金であれば特に限定されるものではない。また、白金粒子の大きさは特に限定されるものではなく、例えば燃料電池用の電極触媒に用いる場合には、２〜１０ｎｍが好ましい。
【００３９】
また、白金粒子を担持する導電性担体の材料として、カーボン、チタン酸化物（ＴｉＯ２，Ｔｉ４Ｏ７など）、モリブデン酸化物、またはタンタル酸化物等を挙げることができ、その形態は、粉末状、板状、棒状、または網状のいずれの形態であってもよい。ここで、図２（ａ）は、白金粒子５２を担持した導電性担体５１を、触媒として示した図を例示しているが、触媒が白金粒子からなる場合には、白金粒子のみが第１の酸水溶液に分散していてもよい。
【００４０】
さらに第１および第２の銅材（銅電極）１９，１３は、少なくともその表面が銅または銅合金からなる部材であり（必ずしも、全体が銅または銅合金からならずともよい）、銅材−白金粒子−酸水溶液間を、直接的または間接的に、イオン的に導通することが可能なものである。
【００４１】
第１の銅材１９および第２の銅材１３は、高純度の銅が好ましく、白金粒子の電位を銅の標準電極電位（約０．３５Ｖ）にすることが可能な限りにおいて、不可避的不純物を含む低純度銅や合金元素を含む銅合金であってもよい。
【００４２】
例えば、酸化還元電位が銅よりも低い金属（例えば、Ｚｎ、Ｓｎなど）を含む銅合金は、本実施形態では、望ましいものではない。これは、銅よりも卑なる金属が優先的に溶出してしまう（または、溶出時に電極が銅の標準電極電位よりも低い電位となる）ためである。従って、銅よりも貴なる金属（例えば、Ｐｔ，Ａｇ，Ａｕ、Ｐｄ，Ｉｒなど）を含む銅合金は、第１の銅材１９および第２の銅材１３に好適に用いることができる。
【００４３】
第１の銅材１９および第２の銅材１３に銅合金を用いる場合において、銅含有量が少なくなるほど、銅の溶出速度が遅くなる。また、銅の溶出が進むに従って、銅材表面の銅の比率が下がり、銅と白金粒子の直接的または間接的な接触が起き難くなる。従って、銅合金を用いる場合、第１の銅材１９および第２の銅材１３の銅含有量が多ければ多いほど好ましい。なお、第１の銅材１９として、平板状の銅材を用いたが、銅または銅合金からなる粒状片、棒、細線、網（メッシュ）、塊などを挙げることができる。
【００４４】
上述した触媒の製造装置を用いて、以下の如く触媒を製造する。まず、銅イオンを含む第１の酸水溶液に白金粒子または導電性担体が懸濁した（分散した）懸濁液Ａを作製し、懸濁液収容容器１１に収容する。次に、懸濁液収容容器１１に収容された懸濁液Ａを銅析出槽１５内に導入する際に、この懸濁液Ａを筒状カラム１２の内部に通過させる。これにより、懸濁液Ａに含まれる白金粒子または導電性担体が、銅イオンを含む第１の酸水溶液中において複数の粒状銅片（第２の銅材）１３，１３…に接触する。
【００４５】
このときに、第１の酸水溶液に接触した粒状銅片１３は、銅の標準電極電位（約０．３５Ｖ）に等しくなり、さらに粒状銅片１３に接触した白金粒子（または導電性担体を介した白金粒子）の電位は、粒状銅片１３と同じ電位になる。このような状態では、第１の酸水溶液と粒状銅片１３間、および、白金粒子（または導電性担体）と粒状銅片１３間が接触している状態において、白金粒子と第１の酸水溶液が接触しているので、図２（ｂ）に示すように、ほぼ瞬間的に、導電性担体５１が担持された少なくとも１部の白金粒子５２の表面に銅単原子層（銅層）５３が析出する。
【００４６】
すなわち、外部電源なしで、粒状銅片１３の表面では、酸化反応としてＣｕの溶解反応（Ｃｕ→Ｃｕ2+＋２ｅ-）が起こり、一部の白金粒子の表面では、第１の酸水溶液のＣｕイオンからＣｕの析出反応（Ｐｔ＋Ｃｕ2+＋２ｅ-→Ｃｕ−Ｐｔ）が起こる。
【００４７】
そして、筒状カラム１２を通過した、銅層が析出した一部の白金粒子を含む懸濁液を、銅析出槽１５内に導入し、これらの液を攪拌器１８で攪拌する。これにより、未だ銅層が形成されていない白金粒子も第１の銅材１９に接触するので、上述した同様の現象が起こり、全ての白金粒子に銅層が被覆された白金粒子またはこれを担持した導電性担体を得ることができる。
【００４８】
以上に示すように、第１の銅材１９および第２の銅材１３を第１または第２の酸水溶液に接触させると、銅イオンが溶出する。この銅イオンが存在する第１または第２の酸水溶液中では、第１または第２の銅材の表面で、銅の溶解と銅イオンの析出が起こる。これが平衡状態に達すると、このときの第１または第２の銅材の表面電位は、約０．３５Ｖ（ＳＨＥ基準）となる。このような状態の第１または第２の銅材に白金粒子（導電性担体を介してもよい）を接触させると、白金粒子の電位は、０．３５Ｖとなる（なお、導電性担体を介して接触した場合には、導電性担体全体がその電位となる）。この電位（平衡電位）では、白金粒子の表面に銅単原子層が析出する。
【００４９】
このように、第１または第２の酸水溶液と接触している第１または第２の銅材が０．３５Ｖの電源として機能するため、単原子層の銅を析出させるために外部電源や参照極を準備する必要がない。また、白金粒子を作用極に塗布しこれを固定する必要がないので、量産性にも適している。さらに、銅材は対極としても作用するが、銅材の表面では、酸化反応として銅の溶解反応が起こるだけであるので、酸素ガスの発生を伴わず、銅層の剥離も抑制できる。
【００５０】
さらに、上述したように、懸濁液を銅析出槽１５内に導入する際に、筒状カラム１２内に懸濁液を通過させ、一部の白金粒子の表面に銅層を析出させるので、銅析出槽１５内では、全ての白金粒子の表面に対して銅層を析出させなくてもよい。特に、実施形態では、筒状カラム１２内に複数の粒状銅片１３，１３…を充填したので、懸濁液中の白金粒子の粒状銅片１３となる銅材の接触頻度を高めることができ、より短時間に銅層を白金粒子の表面に被覆することができる。この結果、銅析出槽１５内において、未だ銅層が被覆されていない一部の白金粒子に銅層を被覆すればよいので、外部電源なしに、より短時間に、銅層が被覆された白金粒子、またはこれを担持した導電性担体を容易に量産することができる。
【００５１】
さらに、図１に示す装置をさらにグローボックスなどの容体で覆い、この容体を、例えば窒素ガスやアルゴンガスなどの不活性ガスの供給源に接続してもよい。この場合、容体内に不活性ガスを供給し、容体内を不活性ガスで充填し、不活性ガス環境下において、上述した銅析出工程を行うことがより好ましい。これにより、白金粒子の表面の銅層の銅が酸化されるのを防止または抑制することができる。
【００５２】
このようにして得られた銅層が被覆された白金粒子またはこれを担持した導電性担体を含む懸濁液に、金イオンを含む金水溶液に混合する。金イオン水溶液は、ＨＡｕＣｌ４または、塩化金のアルカリ塩を溶解した水溶液を用い、液中では、ＡｕＣｌ４−の状態で金イオンが存在するこれにより、記懸濁液に含まれる白金粒子の銅層の銅を、ガルバニック置換法により、前記金水溶液の金に置換し、この結果として、表面に金が修飾された白金粒子を少なくとも含む触媒を得ることができる。
【００５３】
〔第２実施形態〕
図３は、本発明の第２実施形態に係る触媒の製造装置の模式的概略図である。触媒の製造装置の筒状カラムの構成を除く、その他の装置構成は、第１実施形態と同じであるので、同じ符号を付して、その詳細は省略する。
【００５４】
図３に示すように、触媒の製造装置１Ｂの筒状カラム１２内には、懸濁液Ａが通過可能なように、第２の銅材として、銅メッシュを積層した積層体１６が配置されている。銅メッシュとは網目状の銅または銅合金からなる部材であり、例えば、パンチングメタルの如き形態のものであってもよい。積層体１６は、懸濁液Ａが通過可能であれば、１枚の銅メッシュが重なるように折り畳んで積層体としてもよく、複数の銅メッシュを重ねて積層体としてもよい。
【００５５】
このような積層体を用いることにより、筒状カラム１２内において、懸濁液中の白金粒子が、積層体１６となる銅材に接触する頻度を高めることができ、外部電源なしに、より短時間に銅単原子層を白金粒子の表面に被覆することができる。この結果、銅析出槽１５内においても、外部電源なしに、未だ銅層が被覆されていない一部の白金粒子に銅層を被覆すればよいので、より短時間に、銅層が被覆された白金粒子、またはこれを担持した導電性担体を容易に量産することができる。
【実施例】
【００５６】
以下に本発明を実施例により説明する。
【００５７】
（実施例１）
実施例１は、図１に示す第１実施形態に係る装置を用いて触媒を製造した。図４は、以下に示す実施例１〜３および参考例１にかかる製造方法を対比するための簡略図である。
【００５８】
まず、ＰＴＦＥからなる樹脂製のチューブ（筒状カラム）１２内に、第２の銅材として、φ５．５ｍｍ×５〜２０ｍｍの範囲にある銅からなる粒状片（銅片）を２０粒充填した。この筒状カラム１２を銅析出槽１５の上部に取り付けた。次に、図１に示す装置を覆うグローボックス内を窒素ガスに置換した。
【００５９】
白金粒子を３０質量％担持した白金担持カーボン（３０ｍａｓｓ％Ｐｔ／Ｃ）１００ｍｇで、第１の酸水溶液として硫酸銅水溶液（５０ｍＭ  ＣｕＳＯ４／０．１Ｍ  Ｈ２ＳＯ４)、２５ｍｌを懸濁した懸濁液Ａを作製し、これを窒素ガスで３０分バブリングし、懸濁液Ａ内に溶存する酸素を除去した。酸素除去後の懸濁液を、懸濁液収容容器１１に収容した。
【００６０】
さらに、第２の酸水溶液Ｂとして、第１の酸水溶液と同じ硫酸銅水溶液（５０ｍＭ  ＣｕＳＯ４／０．１Ｍ  Ｈ２ＳＯ４)を銅析出槽１５に収容し、これを窒素ガスで３０分バブリングし、第２の酸水溶液Ｂ内に溶存する酸素を除去した。さらに、銅からなる銅板（第１の銅材）１９の一部を第２の酸水溶液Ｂに浸漬した。なお、図５に示すように、銅析出槽１５内には、攪拌器として、磁気により駆動する攪拌子１８’をセットし、懸濁液を投入する前から攪拌子１８’を３００ｒｐｍで駆動させた。
【００６１】
さらに、銅析出の完了を確認するために、図５に示すように、懸濁液電位モニタ２０を配置した。具体的には、白金担持カーボンが流入しないようにガラスフリットで液絡したガラス管内に、参照極（ＲＥ）２１として銅線を配置し、作用極（ＷＥ）２２にガラスで被覆した白金線、対極（ＣＥ）２３にガラスで被覆した白金板を準備した。
【００６２】
そして、懸濁液収容容器１１から懸濁液Ａを筒状カラム内に通過させ、通過させた懸濁液Ａを銅析出槽１５内に投入し、を銅板（第１の銅材）１９が浸漬された状態で、攪拌子１８’により懸濁液Ａと第２の酸水浴液Ｂと攪拌した。このときの攪拌時における溶液の参照極２１に対する作用極２２の時間経過に伴う電位を測定した。なお、この電位が、銅の標準電極電位である０．３５Ｖに達したときに、全ての白金粒子の表面に銅層が析出したことを意味する。この結果を図６に示し、図６から算出した電位到達時間を表１に示す。
【００６３】
（実施例２）
実施例１と同じようにして、触媒を製造した。実施例１と相違する点は、筒状カラム内に、銅からなる粒状片（銅片）を８０粒充填した点である。実施例１と同様に、懸濁液Ａを投入後における、銅析出槽１５内の溶液の参照極２１に対する作用極２２の時間経過に伴う電位を測定した。この結果を図６に示し、図６から算出した電位到達時間を表１に示す。
【００６４】
（実施例３）
実施例１と同じようにして、触媒を製造した。実施例３は、上述した第２実施形態に相当するものであり、実施例１と相違する点は、φ０．２２ｍｍの銅線により構成され、大きさ１００×１００ｍｍ、４０メッシュの銅メッシュを折畳むことにより銅メッシュを積層した積層体を筒状カラム内に充填した点である。実施例１と同様に、懸濁液Ａを投入後における、銅析出槽１５内の溶液の参照極２１に対する作用極２２の時間経過に伴う電位を測定した。この結果を図６に示し、図６から算出した電位到達時間を表１に示す。
【００６５】
（参考例１）
実施例１と同じようにして、触媒を製造した。実施例１と相違する点は、筒状カラム内を介さずに銅析出槽１５に懸濁液Ａを導入した点である。実施例１と同様に、懸濁液Ａを投入後における、銅析出槽１５内の溶液の参照極２１に対する作用極２２の時間経過に伴う電位を測定した。この結果を図６に示し、図６から算出した電位到達時間を表１に示す。
【００６６】
【表１】
2012240004.tif 000003
【００６７】
（結果および考察）
実施例１〜３および参考例１の白金担持カーボンの白金粒子の表面には、外部電源を用いることなく銅層が被覆された。実施例３、実施例２、実施例１、参考例１の順に、電位到達時間が長くなった。この結果から、本来ならば銅析出槽内で銅層の析出に７５００秒要するところ、筒状カラム内において懸濁液を通過させることにより、筒状カラム内で一部の白金粒子の表面に銅層が析出し、銅析出槽内の析出時間が短くなったと考える。このように、筒状カラム内において白金粒子と銅材との接触頻度を高めることにより、銅析出槽内における銅層の析出を短縮化することができる。なお、電位到達時間には、懸濁液Ａを投入時間する時間も含まれており、実施例３の場合には、筒状カラム内において、ほぼ全ての白金粒子の表面に銅層が析出したものと考えられる。
【００６８】
以上、本発明の実施の形態を用いて詳述してきたが、具体的な構成はこの実施形態及び実施例に限定されるものではなく、本発明の要旨を逸脱しない範囲における設計変更があっても、それらは本発明に含まれるものである。
【００６９】
本実施形態では、断面矩形状の筒状カラムを用いたが、円柱状のカラムを用いてもよく、円柱状カラムが、銅または銅合金からなってもよい。
【符号の説明】
【００７０】
１…触媒製造装置（銅層被覆装置），１１…懸濁液収容容器，１２…筒状カラム，１３…粒状銅片，１４…網目状部材，１５…銅析出槽，１６…積層体，１８…攪拌器，１８’…攪拌子，１９…第１の銅材，２０…懸濁液電位モニタ，２１…参照極，２２…作用極，２３…対極
【図１】
2012240004.tif 000004
【図２】
2012240004.tif 000005
【図３】
2012240004.tif 000006
【図４】
2012240004.tif 000007
【図５】
2012240004.tif 000008
【図６】
2012240004.tif 000009